ПОЛИМЕРНЫЕ ПЛЕНКИ

2
1. Способ получения пленки, содержащей 300-600 гелей/м размером от 100 до 2000 мкм, согласно измерению системой оптического контроля (СОК), как описано выше, и которую производят из сополимера этилена с альфа-олефином, отличающийся тем, что указанный сополимер получают в процессе полимеризации с образованием частиц в присутствии каталитической системы с единым центром полимеризации.
2
2. Способ в соответствии с п.1, в котором пленка содержит 300-500 гелей/м размером от 100 до 2000 мкм.
3. Способ в соответствии с п.1, в котором альфа-олефин выбирают из 1-бутена, 1-гексена, 4-метил-1-пентена и 1-октена.
4. Способ в соответствии с п.3, в котором альфа-олефин представляет собой 1-гексен.
3
5. Способ в соответствии с п.1, в котором сополимер этилена с альфа-олефином имеет плотность от 0,900 до 0,930 г/см.
3
6. Способ в соответствии с п.5, в котором сополимер этилена с альфа-олефином имеет плотность от 0,910 до 0,925 г/см.
7. Способ в соответствии с п.1, в котором каталитическая система с единым центром полимеризации включает
(а) катализатор с единым центром полимеризации;
(б) со-катализатор; и
(в) материал носителя.
8. Способ в соответствии с п.1, в котором катализатор с единым центром полимеризации представляет собой металлоцен.
9. Способ в соответствии с п.8, в котором металлоцен представляет собой моноциклопентадиенильный металлоценовый комплекс.
10. Способ в соответствии с п.8, в котором металлоцен имеет общую формулу:
в которой R' каждый раз независимо выбирают из водорода, гидрокарбонила, силила, гермила, галогена, цианогруппы и их комбинаций; указанный R' содержит до 20 неводородных атомов, и необязательно две группы R' (где R' не является водородом, галогеном или цианогруппой) совместно образуют двухвалентное производное, присоединенное в соседних положениях к циклопентадиенильному кольцу с образованием конденсированной циклической структуры;
Х представляет собой гидрид или группировку, выбранную из группы, включающей галоген, алкил, арил, арилоксил, алкоксил, алкоксиалкил, амидоалкил, силоксиалкил и т.д., содержащий до 20 неводородных атомов, и нейтральные лиганды на основе оснований Льюиса, содержащие до 20 неводородных атомов,
Y представляет собой -O-, -S-, -NR*-, -PR*-,
М представляет собой гафний, титан или цирконий,
2
2
2
2
2
2
2
2
Z* представляет собой SiR*, CR*, SiR*SIR*, CR*CR*, CR*=CR*, CR*SIR*
2
или GeR*, где R* при каждом появлении независимо представляет собой водород или группу, выбранную из гидрокарбонила, силила, галогенированного алкила, галогенированного арила и их комбинаций, причем указанный R* содержит до 10 неводородных атомов, и необязательно две группы R* из Z* (где R* не является водородом), или R* группа из Z* и R* группа из Y образуют циклическую систему;
n составляет 1 или 2, в зависимости от валентности М.
11. Способ в соответствии с п.8, в котором металлоцен имеет общую формулу:
в которой R' каждый раз независимо выбирают из водорода, гидрокарбонила, силила, гермила, галогена, цианогруппы и их комбинаций; указанный R' содержит до 20 неводородных атомов, и необязательно две группы R' (где R' не является водородом, галогеном или цианогруппой) совместно образуют двухвалентное производное, присоединенное в соседних положениях к циклопентадиенильному кольцу с образованием конденсированной циклической структуры;
4
Х представляет собой нейтральную η связанную диеновую группу, содержащую до 30 неводородных атомов, которые образуют π-комплекс с М;
Y представляет собой -O-, -S-, -NR*-, -PR*-,
М представляет собой титан или цирконий, имеющий формальную степень окисления +2;
2
2
2
2
2
2
2
2
Z* представляет собой SiR*, CR*, SiR*SIR*, CR*CR*, CR*=CR*, CR*SIR*
2
или GeR*, где R* при каждом появлении независимо представляет собой водород или группу, выбранную из гидрокарбонила, силила, галогенированного алкила, галогенированного арила и их комбинаций, причем указанный R* содержит до 10 неводородных атомов, и необязательно две группы R* из Z* (где R* не является водородом), или R* группа из Z* и R* группа из Y образуют циклическую систему.
12. Способ в соответствии с п.11, в котором М представляет собой титан.
13. Способ в соответствии с п.7, в котором со-катализатор имеет общую формулу:
+
d-
-
d
в которой L* представляет собой нейтральное основание Льюиса, (L*-Н)  представляет собой кислоту Бренстеда, A представляет собой некоординирующий сочетаемый анион, имеющий заряд d, a d представляет собой целое число от 1 до 3.
14. Способ в соответствии с п.13, в котором со-катализатор включает ионные соединения, содержащие катион и анион, причем анион содержит по крайней мере один заместитель, включающий группировку, содержащую активный водород.
15. Способ в соответствии с п.7, в котором материалом носителя является оксид кремния.
16. Способ в соответствии с п.1, в котором каталитическая система с единым центром полимеризации включает
(а) металлоценовый комплекс;
(б) неалюмоксановый со-катализатор;
(в) материал носителя и
(г) способный к полимеризации мономер.
17. Способ в соответствии с п.16, в котором способный к полимеризации мономер представляет собой 1-гексен.
18. Способ в соответствии с п.16, в котором каталитическую систему с единым центром полимеризации готовят путем контактирования в подходящем растворителе следующих веществ:
(а) металлоценовый комплекс,
(б) неалюмоксановый со-катализатор;
(в) пористый материал носителя и
(г) способный к полимеризации мономер,
с удалением растворителя.
19. Способ в соответствии с п.18, в котором металлоцен представляет собой моноциклопентадиенильный металлоценовый комплекс.
20. Способ в соответствии с п.18, в котором со-катализатор включает ионные соединения, содержащие катион и анион, причем анион содержит по крайней мере один заместитель, включающий группировку, содержащую активный водород.
21. Способ в соответствии с п.1, в котором процесс полимеризации осуществляют в газовой фазе или в суспензии.
2
22. Пленка, содержащая менее 300-600 гелей/м размером от 100 до 2000 мкм, согласно измерению системой оптического контроля (СОК), как описано выше, и которую производят из сополимера этилена с альфа-олефином, отличающаяся тем, что указанный сополимер получают в процессе полимеризации с образованием частиц в присутствии каталитической системы с единым центром полимеризации.
2
23. Пленка в соответствии с п.22, содержащая 300-500 гелей/м размером от 100 до 2000 мкм.
24. Пленка в соответствии с п.22, которая получена экструзией с раздувом.
25. Пленка в соответствии с п.22, в которой альфа-олефин представляет собой 1-гексен.